(57)【要約】【課題】シランカップリング剤とシリカとの反応率を向上させ、低燃費性、破壊特性及び加工性がバランス良く改善されたタイヤ用ゴム組成物が得られるタイヤ用ゴム組成物の製造方法を提供する。【解決手段】ゴム成分、シリカ、シランカップリング剤及び水溶性酸性物質を混練した後、塩基性物質を投入して混練するベース練り工程と、前記ベース練り工程で得られた混練物に、加硫系材料を投入して混練する仕上げ練り工程とを含むタイヤ用ゴム組成物の製造方法。【選択図】なし【特許請求の範囲】
【請求項１】
ゴム成分、シリカ、シランカップリング剤及び水溶性酸性物質を混練した後、塩基性物質を投入して混練するベース練り工程と、
前記ベース練り工程で得られた混練物に、加硫系材料を投入して混練する仕上げ練り工程とを含むタイヤ用ゴム組成物の製造方法。
【請求項２】
前記水溶性酸性物質のｐＫａ（Ｈ２Ｏ）が１〜６である請求項１記載のタイヤ用ゴム組成物の製造方法。
【請求項３】
前記水溶性酸性物質が、ヒドロキシ酸、アスコルビン酸及びイタコン酸からなる群より選択される少なくとも１種である請求項１又は２記載のタイヤ用ゴム組成物の製造方法。
【請求項４】
前記塩基性物質が、グアニジン類である請求項１〜３のいずれかに記載のタイヤ用ゴム組成物の製造方法。
【発明の詳細な説明】
【技術分野】
【０００１】
本発明は、タイヤ用ゴム組成物の製造方法に関する。
【背景技術】
【０００２】
従来から、タイヤの安全性及び低燃費性の向上を目的に、補強用充填剤としてシリカが使用されている。また、シリカだけでは充分な効果が得られないため、シリカと共に、シリカとゴム成分を結合させるシランカップリング剤が使用されている。  
【０００３】
シランカップリング剤とシリカとが反応するためには、シランカップリング剤が有するケイ素原子に結合しているアルコキシ基等が加水分解され、シラノール基が生成する必要がある。しかし、アルコキシ基等の加水分解反応は短時間で進行しないため、ゴムの混練工程においてアルコキシ基等の加水分解反応が充分に進行していなかった。そのため、シランカップリング剤とシリカとの反応率が低くなり、シリカの性能を最大限まで引き出せていなかった。  
【０００４】
上記問題を解決する方法として、特許文献１には、ヒドロキシ酸、イタコン酸をゴム組成物に配合することが開示されている。
【先行技術文献】
【特許文献】
【０００５】
【特許文献１】国際公開第２０１１／０６２０９９号
【発明の概要】
【発明が解決しようとする課題】
【０００６】
シランカップリング剤とシリカとが結合するためには、シランカップリング剤の加水分解反応が生じた後、シランカップリング剤とシリカとの重縮合反応が生じることが必要である。そして、加水分解反応は、反応系を酸性にすることで促進され、重縮合反応は、反応系を塩基性にすることで促進される。特許文献１の方法のように、ヒドロキシ酸、イタコン酸を配合すると、反応系が酸性となるため、加水分解反応は促進されるが、重縮合反応を促進することはできなかった。そのため、シランカップリング剤とシリカとの反応率には、未だ向上の余地が残されている。
【０００７】
本発明は、前記課題を解決し、シランカップリング剤とシリカとの反応率を向上させ、低燃費性、破壊特性及び加工性がバランス良く改善されたタイヤ用ゴム組成物が得られるタイヤ用ゴム組成物の製造方法を提供することを目的とする。
【課題を解決するための手段】
【０００８】
本発明は、ゴム成分、シリカ、シランカップリング剤及び水溶性酸性物質を混練した後、塩基性物質を投入して混練するベース練り工程と、前記ベース練り工程で得られた混練物に、加硫系材料を投入して混練する仕上げ練り工程とを含むタイヤ用ゴム組成物の製造方法に関する。
【０００９】
前記水溶性酸性物質のｐＫａ（Ｈ２Ｏ）は１〜６であることが好ましい。
【００１０】
前記水溶性酸性物質が、ヒドロキシ酸、アスコルビン酸及びイタコン酸からなる群より選択される少なくとも１種であることが好ましい。
【００１１】
前記塩基性物質が、グアニジン類であることが好ましい。
【発明の効果】
【００１２】
本発明によれば、ゴム成分、シリカ、シランカップリング剤及び水溶性酸性物質を混練した後、塩基性物質を投入して混練するベース練り工程と、前記ベース練り工程で得られた混練物に、加硫系材料を投入して混練する仕上げ練り工程とを含むタイヤ用ゴム組成物の製造方法であるので、シランカップリング剤とシリカとの反応率が向上し、低燃費性、破壊特性及び加工性がバランス良く改善されたタイヤ用ゴム組成物を提供できる。
【発明を実施するための形態】
【００１３】
本発明の製造方法は、ゴム成分、シリカ、シランカップリング剤及び水溶性酸性物質を混練した後、塩基性物質を投入して混練するベース練り工程と、前記ベース練り工程で得られた混練物に、加硫系材料を投入して混練する仕上げ練り工程とを含む。
【００１４】
本発明では、ベース練り工程において、シリカやシランカップリング剤とともに水溶性酸性物質を混練してから、塩基性物質を投入して混練することで、水溶性酸性物質によって加水分解反応が促進された後、塩基性物質によって重縮合反応が促進される。これにより、シランカップリング剤とシリカとの反応を効率よく進行させることができる。また、本発明では、水溶性酸性物質、塩基性物質を上記の順に投入して混練することで、水溶性酸性物質と塩基性物質との中和反応によって各物質の反応促進作用が損なわれることを抑制できる。これらの作用により、シランカップリング剤とシリカとの反応率が顕著に向上し、一般に両立が困難な低燃費性、破壊特性及び加工性がバランス良く改善されたタイヤ用ゴム組成物を提供することが可能となる。
【００１５】
まず、本発明で使用する各成分について説明する。
【００１６】
（ゴム成分）
ゴム成分としては特に限定されないが、例えば、天然ゴム（ＮＲ）、エポキシ化天然ゴム（ＥＮＲ）、イソプレンゴム（ＩＲ）、ブタジエンゴム（ＢＲ）、スチレンブタジエンゴム（ＳＢＲ）等のジエン系ゴムが挙げられる。これらは、単独で用いてもよく、２種以上を併用してもよい。なかでも、低燃費性、破壊特性及び加工性がバランス良く得られるという理由から、ＳＢＲ、ＢＲが好ましい。ＳＢＲ、ＢＲとしては特に限定されず、タイヤ工業において一般的なものを使用できる。
【００１７】
低燃費性、破壊特性及び加工性がバランス良く得られるという理由から、本発明の製造方法により得られるゴム組成物において、ゴム成分１００質量％中のＳＢＲの含有量は、好ましくは３０質量％以上、より好ましくは５０質量％以上であり、また、好ましくは９５質量％以下、より好ましくは８５質量％以下である。
【００１８】
低燃費性、破壊特性及び加工性がバランス良く得られるという理由から、本発明の製造方法により得られるゴム組成物において、ゴム成分１００質量％中のＢＲの含有量は、好ましくは５質量％以上、より好ましくは１５質量％以上であり、また、好ましくは７０質量％以下、より好ましくは５０質量％以下である。
【００１９】
（シリカ）
シリカとしては、例えば、乾式法シリカ（無水ケイ酸）、湿式法シリカ（含水ケイ酸）等が挙げられるが、シラノール基が多いという理由から、湿式法シリカが好ましい。
【００２０】
シリカの窒素吸着比表面積（Ｎ２ＳＡ）は、好ましくは５０ｍ２／ｇ以上、より好ましくは１００ｍ２／ｇ以上である。５０ｍ２／ｇ未満では、充分な破壊特性が得られないおそれがある。また、シリカのＮ２ＳＡは、好ましくは３００ｍ２／ｇ以下、より好ましくは２５０ｍ２／ｇ以下である。３００ｍ２／ｇを超えると、ゴムへの分散が困難となり、分散不良を起こすおそれがある。
なお、シリカの窒素吸着比表面積は、ＡＳＴＭ  Ｄ３０３７−８１に準じてＢＥＴ法で測定される値である。
【００２１】
本発明の製造方法により得られるゴム組成物において、シリカの含有量は、ゴム成分１００質量部に対して、好ましくは５質量部以上、より好ましくは２５質量部以上、更に好ましくは３５質量部以上である。５質量部未満であると、充分な低燃費性が得られないおそれがある。また、該含有量は、好ましくは１５０質量部以下、より好ましくは１００質量部以下、更に好ましくは８０質量部以下である。１５０質量部を超えると、ゴムへの分散が困難となり、分散不良を起こすおそれがある。
【００２２】
（シランカップリング剤）
シランカップリング剤としては特に限定されないが、例えば、スルフィド系、ビニル系、アミノ系、グリシドキシ系、ニトロ系、クロロ系シランカップリング剤が挙げられる。なかでも、良好な破壊特性が得られるという理由から、スルフィド系シランカップリング剤が好ましく、ビス（３−トリエトキシシリルプロピル）テトラスルフィド、ビス（３−トリエトキシシリルプロピル）ジスルフィドがより好ましい。
【００２３】
本発明の製造方法により得られるゴム組成物において、シランカップリング剤の含有量は、シリカ１００質量部に対して、好ましくは０．１質量部以上、より好ましくは２質量部以上、更に好ましくは４質量部以上、特に好ましくは６質量部以上である。０．１質量部未満では、転がり抵抗の低減（低燃費性向上）効果が充分に得られない傾向がある。また、該含有量は、好ましくは２０質量部以下、より好ましくは１５質量部以下、更に好ましくは１０質量部以下である。２０質量部を超えると、高価なシランカップリング剤の添加量に見合った転がり抵抗の低減（低燃費性向上）効果が得られない傾向がある。
【００２４】
（水溶性酸性物質）
水溶性酸性物質としては、水に可溶であり、かつ酸性を示す物質であれば特に限定されないが、ｐＫａ（Ｈ２Ｏ）が１〜６、溶解度（２０℃）が１００ｇ／Ｌ−Ｈ２Ｏ以上である物質が好ましい。
【００２５】
水溶性酸性物質のｐＫａ（Ｈ２Ｏ）は、好ましくは１以上、より好ましくは２以上、更に好ましくは３以上である。１未満であると、酸が強すぎて設備を痛めるおそれがある。また、該ｐＫａ（Ｈ２Ｏ）は、好ましくは６以下、より好ましくは５以下、更に好ましくは４．５以下である。６を超えると、酸が弱く、充分な効果が得られないおそれがある。
【００２６】
本発明の効果が良好に得られるという理由から、水溶性酸性物質の溶解度（２０℃）は、好ましくは１００ｇ／Ｌ−Ｈ２Ｏ以上、より好ましくは２００ｇ／Ｌ−Ｈ２Ｏ以上、更に好ましくは３００ｇ／Ｌ−Ｈ２Ｏ以上である。上限は特に限定されない。
【００２７】
水溶性酸性物質としては、融点が低く、ゴムの混練中に溶解してよく分散するという理由から、ヒドロキシ酸、アスコルビン酸及びイタコン酸からなる群より選択される少なくとも１種が好ましく、ヒドロキシ酸がより好ましい。
なお、ヒドロキシ酸、アスコルビン酸、イタコン酸は、酸性を示すものであれば、塩形態であってもよい。
【００２８】
本発明におけるヒドロキシ酸とは、ヒドロキシ基を有するカルボン酸（すなわち、ヒドロキシ基とカルボキシル基を有する化合物）である。ヒドロキシ酸としては、例えば、乳酸、リンゴ酸、酒石酸、クエン酸、セレブロン酸、タルトロン酸、ヒドロキシ酪酸、ロイシン酸、グリコール酸、パントイン酸等の脂肪族ヒドロキシ酸や、サリチル酸、ベンジル酸等の芳香族ヒドロキシ酸等が挙げられる。なかでも、環境に優しいという理由から、脂肪族ヒドロキシ酸が好ましく、乳酸、リンゴ酸、酒石酸、クエン酸がより好ましく、リンゴ酸、クエン酸が更に好ましい。
【００２９】
ゴム組成物の混練工程において、水溶性酸性物質は、粉体を使用することが好ましい。これにより、ゴム組成物を低コストで効率良く製造することができる。
【００３０】
本発明の製造方法により得られるゴム組成物において、水溶性酸性物質の含有量は、シリカ１００質量部に対して、好ましくは０．１質量部以上、より好ましくは０．３質量部以上、更に好ましくは０．５質量部以上である。０．１質量部未満では、シランカップリング剤とシリカとの反応率向上効果が充分に得られないおそれがある。また、該含有量は、好ましくは１０質量部以下、より好ましくは５質量部以下、更に好ましくは１質量部以下である。１０質量部を超えると、ゴム中の異物が多くなり、転がり抵抗が上昇し、低燃費性が低下するおそれがある。
【００３１】
（塩基性物質）
本発明における塩基性物質は、塩基性を示す物質であれば特に限定されない。また、塩基性物質は、水溶性であっても、水に不溶であってもよいが、水溶性酸性物質への影響が少ないという理由から、水に不溶であることが好ましい。
【００３２】
塩基性物質としては、重縮合反応の促進効果が大きいという理由から、グアニジン類が好ましい。グアニジン類は、加硫促進剤としても使用される物質であり、その具体例としては、１，３−ジフェニルグアニジン、１，３−ジ−ｏ−トリルグアニジン、１−ｏ−トリルビグアニド、ジカテコールボレートのジ−ｏ−トリルグアニジン塩、１，３−ジ−ｏ−クメニルグアニジン、１，３−ジ−ｏ−ビフェニルグアニジン、１，３−ジ−ｏ−クメニル−２−プロピオニルグアニジン等が挙げられる。なかでも、反応性が高く、重縮合反応の促進効果が特に大きいという理由から、１，３−ジフェニルグアニジン、１，３−ジ−ｏ−トリルグアニジン及び１−ｏ−トリルビグアニドが好ましく、１，３−ジフェニルグアニジンがより好ましい。
【００３３】
本発明の製造方法により得られるゴム組成物において、塩基性物質の含有量は、シリカ１００質量部に対して、好ましくは０．１質量部以上、より好ましくは０．５質量部以上、更に好ましくは０．８質量部以上である。０．１質量部未満では、シランカップリング剤とシリカとの反応率向上効果が充分に得られないおそれがある。また、該含有量は、好ましくは１５質量部以下、より好ましくは１０質量部以下、更に好ましくは３質量部以下である。１５質量部を超えると、ゴム中の異物が多くなり、転がり抵抗が上昇し、低燃費性が低下するおそれがある。
なお、ここに記載した塩基性物質の含有量は、ベース練り工程で投入する塩基性物質の含有量を意味しており、仕上げ練り工程で投入する加硫促進剤等、他の工程で投入する塩基性物質の量は含まれない。
【００３４】
（加硫系材料）
加硫系材料としては、例えば、硫黄、加硫促進剤等を使用することができる。
【００３５】
硫黄としては特に限定されず、タイヤ工業において一般的なものを使用できるが、粉末硫黄が好ましい。
【００３６】
低燃費性、破壊特性及び加工性がバランス良く得られるという理由から、本発明の製造方法により得られるゴム組成物において、硫黄の含有量は、ゴム成分１００質量部に対して、好ましくは０．１質量部以上、より好ましくは０．５質量部以上であり、また、好ましくは８質量部以下、より好ましくは５質量部以下である。
【００３７】
加硫促進剤としては、特に限定されず、タイヤ工業において一般的なものを使用できるが例えば、グアニジン類、スルフェンアミド類、チアゾール類、チウラム類、ジチオカルバミン酸塩類、チオウレア類、キサントゲン酸塩類等が挙げられる。これらは、単独で用いてもよいし、２種以上を併用してもよい。なかでも、グアニジン類と他の加硫促進剤とを併用することが好ましく、グアニジン類とスルフェンアミド類とを併用することがより好ましい。グアニジン類の例示等は、塩基性物質で説明したものと同様である。
【００３８】
低燃費性、破壊特性及び加工性がバランス良く得られるという理由から、本発明の製造方法により得られるゴム組成物において、加硫促進剤の含有量は、ゴム成分１００質量部に対して、好ましくは０．５質量部以上、より好ましくは１．５質量部以上であり、また、好ましくは１０質量部以下、より好ましくは８質量部以下である。
なお、ここに記載した加硫促進剤の含有量は、全工程で使用する加硫促進剤の合計量であり、塩基性物質としてグアニジン類等の加硫促進剤を使用する場合、その量も含まれる。
【００３９】
（その他の成分）
本発明の製造方法により得られるゴム組成物には、前記成分以外にも、ゴム組成物の製造に一般に使用される配合剤、例えば、オイル、ワックス、老化防止剤、酸化亜鉛、ステアリン酸等を適宜配合することができる。
なお、ステアリン酸は、水に不溶であり、水溶性酸性物質には含まれない。
【００４０】
次に、本発明の製造方法における各混練工程について説明する。
【００４１】
（ベース練り工程）
ベース練り工程では、ゴム成分、シリカ、シランカップリング剤及び水溶性酸性物質を混練した後、塩基性物質を投入して混練する。混練方法としては特に限定されず、例えば、バンバリーミキサー、ニーダー等の公知の混練機を用いることができる。また、混練時間（ベース練り全工程の混練時間）は、４〜３０分が好ましく、混練温度は、１３０〜１６０℃が好ましい。
【００４２】
ゴム成分、シリカ、シランカップリング剤及び水溶性酸性物質を投入して混練を開始してから、塩基性物質を投入するまでの時間（ゴム成分、シリカ、シランカップリング剤及び水溶性酸性物質の最初の混練時間）は、１分以上が好ましい。１分以上とすることで、シランカップリング剤の加水分解反応がある程度進行してから、塩基性物質を加えることができるため、シランカップリング剤とシリカとの反応率を効率よく向上させることができる。上記時間の上限は特に限定されないが、シランカップリング剤の加水分解反応が既に充分に進行しており、更なる効果を享受しにくいという理由から、１０分以下が好ましい。同様の理由から、ベース練り工程において、塩基性物質を投入した後の混練時間は、１〜１０分が好ましい。
【００４３】
ゴム成分、シリカ、シランカップリング剤、水溶性酸性物質及び塩基性物質は、全量を一度に投入してもよいし、分割して投入してもよいが、シリカとシランカップリング剤との反応を効率よく進行させることができるという理由から、ゴム成分、水溶性酸性物質及び塩基性物質は、全量を一度に投入することが好ましく、シリカ、シランカップリング剤は、分割して投入することが好ましい。シリカ、シランカップリング剤を分割して投入する場合、ゴム成分、シリカ、シランカップリング剤及び水溶性酸性物質を混練する最初の段階で全量の５０〜８０％を投入して混練した後、残部を一度に投入することが好ましい。また、この場合、塩基性物質は、シリカ、シランカップリング剤の残部を投入し、所定の時間（好ましくは１〜１０分）混練した後に投入することが好ましい。
【００４４】
ベース練り工程では、少なくとも、ゴム成分、シリカ、シランカップリング剤、水溶性酸性物質及び塩基性物質を混練すればよいが、これらとともに、オイル、ワックス、老化防止剤、酸化亜鉛、ステアリン酸等を混練してもよい。
【００４５】
ステアリン酸、ワックス、老化防止剤、酸化亜鉛は、塩基性物質の投入時、又は、塩基性物質を投入して所定の時間（好ましくは０．５〜１０分、より好ましくは０．５〜３分）混練した後に投入することが好ましい。
【００４６】
（仕上げ練り工程）
仕上げ練り工程では、ベース練り工程で得られた混練物に、加硫系材料を投入して混練する。混練方法としては特に限定されず、例えば、オープンロール等の公知の混練機を用いることができる。また、混練時間は、３〜１５分が好ましく、混練温度は、４０〜８０℃が好ましい。
【００４７】
（その他の工程）
仕上げ練り工程で得られた混練物（未加硫ゴム組成物）を、トレッドなどの部材の形状に合わせて押し出し加工し、タイヤ成型機上にて通常の方法にて成形し、他のタイヤ部材とともに貼り合わせ、未加硫タイヤを形成した後、加硫機中で加熱加圧することで、タイヤを製造することができる。製造されたタイヤは、乗用車用タイヤ、バス用タイヤ、トラック用タイヤ等として好適に用いられる。
【実施例】
【００４８】
実施例に基づいて、本発明を具体的に説明するが、本発明はこれらのみに限定されるものではない。
【００４９】
以下、実施例及び比較例で使用した各種薬品について、まとめて説明する。
ＳＢＲ：日本ゼオン（株）製のＮｉｐｏｌ  ＮＳ２１０（Ｓ−ＳＢＲ）
ＢＲ：宇部興産（株）製のＢＲ１５０Ｂ
シリカ：エボニックデグッサ社製のウルトラシルＶＮ３（Ｎ２ＳＡ：１７５ｍ２／ｇ）
シランカップリング剤：エボニックデグッサ社製のＳｉ６９（ビス（３−トリエトキシシリルプロピル）テトラスルフィド）
オイル：（株）ジャパンエナジー製のＸ１４０（アロマオイル）
クエン酸：扶桑化学工業（株）製の精製クエン酸（無水、ｐＫａ（Ｈ２Ｏ）：３．１、溶解度（２０℃）：７３０ｇ／Ｌ−Ｈ２Ｏ）
リンゴ酸：和光純薬工業（株）製のリンゴ酸（ＤＬ−リンゴ酸、ｐＫａ（Ｈ２Ｏ）：３．４、溶解度（２０℃）：５５８ｇ／Ｌ−Ｈ２Ｏ）
アスコルビン酸：東京化成工業（株）製のアスコルビン酸（ｐＫａ（Ｈ２Ｏ）：４．２、溶解度（２０℃）：３３０ｇ／Ｌ−Ｈ２Ｏ）
加硫促進剤ＤＰＧ：大内新興化学工業（株）製のノクセラーＤ（１，３−ジフェニルグアニジン）
ワックス：大内新興化学工業（株）製のサンノックＮ
老化防止剤：大内新興化学工業（株）製のノクラック６Ｃ（Ｎ−フェニル−Ｎ’−（１，３−ジメチルブチル）−ｐ−フェニレンジアミン）
酸化亜鉛：三井金属鉱業（株）製の酸化亜鉛２種
ステアリン酸：日油（株）製のビーズステアリン酸「椿」
硫黄：鶴見化学（株）製の硫黄２００メッシュ
加硫促進剤ＣＺ：大内新興化学工業（株）製のノクセラーＮＳ（Ｎ−ｔｅｒｔ−ブチル−２−ベンゾチアゾリルスルフェンアミド）
【００５０】
実施例及び比較例
（ベース練り工程）
１．７Ｌバンバリーミキサーを用いて、表１中のベース練りの項目に記載の材料を混練し混練物を得た。表１中、Ｘ−１、Ｘ−２、Ｘ−３、Ｙは、この順に、各材料を項目毎に投入して混練したことを意味している。各項目の混練温度、混練時間は以下のとおりである。
Ｘ−１        混練温度：１５０℃、混練時間：５分
Ｘ−２        混練温度：１５０℃、混練時間：５分
Ｘ−３        混練温度：１５０℃、混練時間：５分
Ｙ            混練温度：１５０℃、混練時間：５分
（仕上げ練り工程）
オープンロールを用いて、ベース練り工程で得られた混練物に、表１中の仕上げ練りの項目に記載の材料を投入して７０℃で８分間混練し、未加硫ゴム組成物を得た。
（加硫工程）
仕上げ練り工程で得られた未加硫ゴム組成物を１７０℃で２０分間、０．５ｍｍ厚の金型でプレス加硫し、加硫ゴム組成物を得た。
【００５１】
得られた未加硫ゴム組成物、加硫ゴム組成物について、下記の評価を行った。結果を表１に示す。
【００５２】
（破壊エネルギー指数）
ＪＩＳ  Ｋ６２５１「加硫ゴム及び熱可塑性ゴム−引張特性の求め方」に準じ、上記加硫ゴム組成物から形成した厚さ２ｍｍのシート状試験片からなる３号ダンベル型試験片を用いて引張り試験を実施し、破壊エネルギー（破断強度（ＭＰａ）×破断伸び（％））を測定した。結果は、下記計算式に基いて指数表示した。破壊エネルギー指数が大きいほど、破壊特性に優れることを示す。
（破壊エネルギー指数）＝（各配合の破壊エネルギー）／（比較例１の破壊エネルギー）×１００
【００５３】
（転がり抵抗指数）
粘弾性スペクトロメーターＶＥＳ（（株）岩本製作所製）を用いて、温度７０℃、初期歪み１０％、動歪み２％の条件下で各加硫ゴム組成物のｔａｎδを測定した。結果は、下記計算式に基いて指数表示した。転がり抵抗指数が大きいほど、低燃費性に優れることを示す。
（転がり抵抗指数）＝（比較例１のｔａｎδ）／（各配合のｔａｎδ）×１００
【００５４】
（加工性指数（ムーニー粘度））
ＪＩＳ  Ｋ６３００に準じ、未加硫ゴム組成物のムーニー粘度を１３０℃で測定した。結果は、下記計算式に基いて指数表示した。指数が大きいほどムーニー粘度が低く、加工性に優れることを示す。
（加工性指数）＝（比較例１のＭＬ１＋４）／（各配合のＭＬ１＋４）×１００
【００５５】
【表１】
2017101175.tif 000002
【００５６】
表１より、ゴム成分、シリカ、シランカップリング剤及び水溶性酸性物質（クエン酸、リンゴ酸、アスコルビン酸）を混練した後、塩基性物質（加硫促進剤ＤＰＧ）を投入して混練するベース練り工程と、ベース練り工程で得られた混練物に、加硫系材料を投入して混練する仕上げ練り工程とを含む製造方法で得られた実施例は、低燃費性、破壊特性及び加工性がバランス良く改善されることが明らかとなった。水溶性酸性物質及び塩基性物質を混練する順番を逆にすると、性能は改善されなかった。